(57)【特許請求の範囲】
【請求項１】
直径0.05〜1.50mm の雨水を通過させる微細孔を複数有し、各々の微細孔の間隔が２〜30mmであり、マルチフィルム裏面に前記微細孔を被覆するように親水性塗膜を設けることを特徴とする農業用マルチフィルム。
【発明の詳細な説明】
【０００１】
【発明の属する技術分野】
本発明は、農業用マルチフィルムに関し、詳しくはマルチフィルムで被覆された畦面に降った雨水を、被覆下の畦内に取り込んで雨水の有効利用をはかり、且つ雑草の発生を防止することができる農業用マルチフィルムに関する。
【０００２】
【従来の技術】
一般に多くの農作物（米、麦、トウモロコシを始め、野菜、花卉、果樹等）の栽培に、マルチフィルムが用いられている。
【０００３】
かかるマルチフィルムを用いたマルチ栽培によって、土中水分保持、土壌膨軟性の保持、肥料流亡防止、地温の上昇と抑制、初期成育の促進、初期収量の増
加、生産の多収安定化等の諸効果が達成される。
【０００４】
近年の大型機械による耕土を細かく砕くロータリー耕法によって、フワフワの耕土を作ると同時に、地表から約30〜50cmの地下に堅固な耕盤層が造成された結果、地表と耕盤層との間の耕土は毛管切れが生じてしまい、「水もち」や「水はけ」が悪くなり、雨水は耕盤層に直に達してしまい、耕盤層より上の耕土は乾燥してしまう。
【０００５】
従って、マルチフィルムを敷設しても耕土が乾燥状態にあっては水分不足、地温の上昇を招き、マルチフィルムの存在が効果的に機能しないおそれがあり、根が比較的短い植物の栽培の場合には、植物が必要とする水分が供給されないという問題がある。
【０００６】
また雨水が耕盤層に直に達しその耕盤層の上に溜まる結果、根が比較的に長く耕盤層の付近まで延びる植物の栽培の場合には、根の周辺に水分が過剰に存在するために、根腐れを起こしてしまうという問題がある。
【０００７】
従来、雨水をマルチフィルム下の畦面に取り込もうとして、マルチフィルムに通水用の小孔を設けることは知られている。マルチフィルム表面から小孔を介して水を取り込むためには、水の表面張力のため、１mm以上の孔径が必要であると考えられており、通常は２〜４mmの孔径のマルチフィルムが用いられていた。
【０００８】
また、マルチフィルム下の畦面の耕土は土自体の毛管作用が乏しいために、マルチフィルム下の畦内で水分の横移動ができない。従って、その畦面全体に水分を均一に供給するために、孔を開ける間隔を小さくする手法が考えられていたが、孔間隔が小さいと、フィルムの強度が低下したり、雑草の発生率が大きくなったり、地温上昇効果が低下し、耕土の乾燥化を早めるという問題があり、あまり孔密度を大きくすることはできない。上記の理由から、孔間隔が４〜５cm以上のマルチフィルムが従来用いられていた。
【０００９】
しかし、４〜５cm以上の孔間隔では広過ぎて、マルチフィルム下面の畦内の湿潤部が偏り、不均一となってしまい、畦の耕土内に均一に水分を行き渡らせることができない問題がある。
【００１０】
【発明が解決しようとする課題】
そこで、本発明者は、従来、考えられない小さな孔径範囲でも通水可能なことを発見し、しかも雑草の発生を抑制し、地温上昇効果を保持し、フィルム強度も保てる孔径と孔間隔を見出し、畦面上に均一に雨水を入れ、耕土内をより均一な湿潤状態とし、根に良い土壌成育環境を作ることができた。
【００１１】
即ち、本発明は、雑草の発生を抑制し、地温上昇効果を保持し、フィルム強度も保ちつつ、マルチフィルムで被覆された畦面上に均一に雨水を入れ、耕土内をより均一な湿潤状態とし、根に良い土壌成育環境を作ることができる農業用マルチフィルムを提供することを課題とする。
【００１２】
【課題を解決するための手段】
上記課題を解決する本発明に係る農業用マルチフィルムは、直径0.05〜1.50mmの雨水を通過させる微細孔を複数有し、各々の微細孔の間隔が２〜30mmであり、マルチフィルム裏面に前記微細孔を被覆するように親水性塗膜を設けることを特徴とする。
【００１４】
【発明の実施の形態】
以下、本発明の実施の形態を図面に基いて説明する。
【００１５】
図１は本発明の農業用マルチフィルムの一例を示す平面図であり、図２は図１のマルチフィルムの使用例を示す要部断面図である。
【００１６】
図１及び図２において、１は本発明の農業用マルチフィルムであり、２は微細孔である。
【００１７】
微細孔２は直径0.05〜1.50mm 、好ましくは0.3 〜1.0mm であれば、形状は特に限定されず、丸孔以外であってもよい。直径が0.05mmより小さいと加工が煩雑であるばかりでなく水の取り込みが困難になる。また1.50mm より大きいと、フィルム強度を保ちつつ、雑草の発生を抑制し、地温上昇効果を保持することが困難になる。
【００１８】
微細孔２の直径の測定は、微細孔２の拡大写真を撮って計測できる。
【００１９】
微細孔の形状が丸孔以外の場合の直径とは、最大長さと最小長さの和の１／２を意味する。
【００２０】
本発明において、各々の微細孔２、２、２・・の間隔は２〜30mmであり、好ましくは10〜20mmである。30mmを越えると、水の取り込み効果が十分でなく、また２mm未満では、微細孔製作の作業性が煩雑となり、フィルムの強度が保持できなくなる。
【００２１】
本発明において、微細孔はフィルム全面に設けてもよいし、またフィルムの畦面被覆部分の全面、あるいは畦面中央部のみ等の要部に設けてもよい。
【００２２】
本発明において、微細孔２から雨水が入る理由を図２に基づいて説明する。すなわち、晴天の日は図２の（Ａ）のように、畦３の上面とマルチフィルム１との間はそれほど密着していない状態にある。
【００２３】
一方、雨天の日の場合には、マルチフィルム１の上面に雨が降ると、雨によりマルチフィルム１がたたかれ、又は一時的帯水４による重みによってフィルムと畦面は密着し、マルチフィルム１の裏面と畦３の上面間に毛管作用が生じ、微細孔２から雨水を吸い込んで取り入れることができる。
【００２４】
上述した微細孔２を形成する方法としては、例えばマルチフィルムの製造時に▲１▼パンチング、▲２▼穿刺し、▲３▼加熱した針等で溶開するなどが挙げられ、作業面から考えると、▲２▼穿刺し、▲３▼加熱した針等で溶開する方法が好ましく採用される。微細孔２はマルチフィルム１の製造過程で形成されてもよいし、後で形成されてもよい。
【００２５】
本発明に用いられるマルチフィルムとしては、熱可塑性樹脂製であれば特に限定されず、例えば塩化ビニル系樹脂フィルムやポリエチレン、エチレン−酢酸ビニル共重合体のようなポリオレフィン系樹脂フィルム等の不透水性の各種熱可塑性合成樹脂製のフィルムを用いることができる。中でも本発明において、好ましいのは、ポリオレフィン系樹脂であり、ポリオレフィン系樹脂としては、α−オレフィンの単独重合体、α−オレフィンを主成分とする異種単量体との共重合体であり、例えばポリエチレン、ポリプロピレン、エチレン−プロピレン共重合体、エチレン−ブテン１共重合体、エチレン−４−メチル−１−ペンテン共重合体、エチレン−ヘキセン共重合体、エチレン−オクテン共重合体、エチレン−デセン共重合体等のエチレン−α−オレフィン共重合体、エチレン−酢酸ビニル共重合体、エチレン−アクリル酸共重合体、エチレン−メチルメタクリレート共重合体、エチレン−酢酸ビニル−メチルメタクリレート共重合体、アイオノマー共重合体などが挙げられる。これらの樹脂は単独又はブレンド使用することができ
る。ポリオレフィン系樹脂の中でも、本発明のマルチフィルムとして用いるのに好ましいのは、低密度ポリエチレン（エチレンと各種α−オレフィン共重合体を含む）であり、より好ましいのは、直鎖状低密度ポリエチレンである。
【００２６】
本発明のマルチフィルムとしては、透明フィルム、各種着色フィルム又は反射フィルム等を用いることができる。透明フィルムを用いる場合には、フィルム下に発芽してきた雑草を太陽熱による高温で育成させないようにする効果がある。
【００２７】
本発明のマルチフィルムの厚みは、低密度ポリエチレン樹脂製の場合にはコスト、強度、柔軟性、作業性等を考慮して、５〜30μｍが好ましく、より好ましくは10〜25μｍである。
【００２８】
次に、図３及び図４に基づいて、本発明の他の例について説明する。
【００２９】
図３は、本発明のマルチフィルムの他の例を示す平面図であって、マルチフィルムの裏面側から見た図であり、図４は図３の要部拡大断面図である。
【００３０】
図３及び図４において、５はマルチフィルム１の裏面１ａに設けられた微細孔２を被覆するように処理した親水性塗膜である。
【００３１】
かかる親水性塗膜５を微細孔２を被覆する部位に設けることによって、上述の微細孔２からの水分の移動をより速やかに行うことができる。
【００３２】
本発明において、親水性塗膜５は、無機親水性コロイド物質と親水性有機化合物を主成分とする親水性塗布液を塗布することによって形成される膜であることが好ましい。
【００３３】
無機親水性コロイド物質の例としては、コロイダルシリカ、コロイダルアルミナ、コロイド状のFe(OH)2 、コロイド状のSn(OH)4 、コロイド状のTiO2、コロイド状のBaSO4 およびコロイド状のリチウムシリケート等を挙げることができる。特に好ましい物質はコロイダルシリカ及びコロイダルアルミナである。
【００３４】
また、親水性有機化合物の例としては、各種の界面活性剤（ノニオン系、アニオン系、カチオン系）や水酸基含有ビニル単量体成分を主成分とし、酸基含有ビニル単量体成分を0.1 〜40％含有する共重合体またはその部分もしくは完全中和物およびスルホン酸基含有ポリエステル樹脂等を挙げることができる。
【００３５】
親水性塗布液に添加できる他の成分としては、紫外線吸収剤、着色剤、農薬（除草剤等）、肥料等が挙げられる。
【００３６】
上記親水性塗布液は、少なくとも微細孔２を被覆するように塗布すればよく、また個々の微細孔２の周辺にのみ塗布してもよいし、あるいは微細孔列に沿って帯状に塗布してもよいし、またマルチフィルム裏面全体に塗布してもよい。塗布の方法としては、例えばプリント印刷方式が挙げられ、図示の例では、親水性塗膜５は微細孔２列に沿って帯状にプリント印刷塗布されている。親水性塗布液を塗布する方法としては、上述の印刷塗布以外に、スプレー塗布、はけ塗り、スタンプ等が挙げられる。
【００３７】
【実施例】
本発明の実施例について説明する。かかる実施例によって本発明が限定されるものではない。
【００３８】
実施例１〜８
厚み20μｍ、幅95cmの市販の農業用透明マルチフィルム（低密度ポリエチレン樹脂製、製品名：みかど化工（株）社製「ＫＯ夏ごし」）に、表２に示す直径と孔間隔の微細孔を突刺しによって設けて、マルチフィルム試料１〜５を形成し
た。
【００３９】
次に上述のマルチフィルム試料１〜３の裏面側全面に、コロイダルシリカ１５重量％及び界面活性剤１重量％から成る原液を水で１００倍に希釈した塗布液を塗布して、マルチフィルム試料６〜８を得た。
【００４０】
比較例１（従来フィルム）
実施例１で用いた厚み20μｍ、幅95cmの市販の農業用透明マルチフィルムを比較例１のマルチフィルムとした。
【００４１】
比較例２（従来フィルム）
比較例１のフィルムに直径３mmの小孔を孔間隔５cmとなるように設けたフィルムを比較例２のマルチフィルムとした。
【００４２】
比較例３〜６
比較例１のフィルムに表２に示す直径と孔間隔の微細孔を突刺しによって設けて、比較例３〜６のマルチフィルムとした。
【００４３】
上述の実施例１〜８のマルチフィルム試料１〜８、比較例１〜６のマルチフィルムを用いて、みかど化工株式会社の試験農場において敷設試験を行った。
【００４４】
試験農場に畦巾６０cm×畦長３ｍの畦１５本の試験列を作成し、該畦面上に各々のマルチフィルムを敷設し、フィルムを敷設しない畦を１本設け比較例７とした。フィルム展張は４月５日に実施し、６月３０日まで調査を続行した。
【００４５】
降雨による畦面への水分浸透試験
水分浸透量の試験は４月の下旬に約20時間に渡り連続した24mmの降雨があった日に行った。降雨量は上記試験場に備えてある気象観測器による測定である。予め晴天の日にマルチフィルム試料が図２の（Ａ）の状態にあることを確認した。
【００４６】
この試験のために畦の両側面に、マルチフィルム上面から側面に流出する水分を回収するためにプラスチック製の樋101、101をそれぞれ設けた（図５（Ａ）参照）。畦巾に直角の方向には、両面テープを用い、堰102を設け雨水が流出しないようにした（図５（Ｂ）参照）。同図において、堰102は畦３の両端に設けられており、図５（Ｂ）は、畦３の長手方向の断面図である。
【００４７】
畦面への水分浸透量は、
全降雨量＝（マルチフィルムの畦面上の面積＋両樋の横断面面積）×降雨量（mm）
畦面への水分浸透量＝全降雨量−両樋に回収された水分量＋両樋の横断面面積×降雨量（mm）
によって算出した。その結果を表２に示す。尚、この試験終了後に樋及び堰を取り外しマルチフィルムは元の状態に戻した。
【００４８】
雑草の発生状況の観察
各試験列について目視観察し、マルチフィルム１ｍ2 当たりの孔から突出した雑草の本数を数えた。その結果を表２に示す。
【００４９】
地温上昇効果の確認
各試験列のほぼ中央の畦内地下５cmに温度計を差し込んで、地温を連続測定した。４月中旬から下旬の間の晴天日７日間の日中最高地温の平均値を表２に示
す。
【００５０】
フィルム強度の評価
フィルム強度の評価は展張期間中で劣化破損の有無と、試験終了時のフィルム除去作業の難易により判定した。
本試験では各フィルムとも展張期間中での劣化破損は認められず、除去作業性で評価した。
評価は畦面に被覆したフィルムの一端を土中から掘り出し、畦長手方向に沿ってフィルムを引き上げ畦より剥した。
評価基準点を土中部フィルムの除去率と地中部（畦面上）フィルムの除去率により下記表１のように定め１０ランク表示できるようにした。
【００５１】
【表１】
0003806488.tif 000002
【００５２】
尚、土中部フィルムの土中への残存は主に地上部からフィルムが破れることで生じた。当然地上部フィルム除去は仕易く、土中部フィルム除去は難しかった。
評価点は、上記基準を基に１０ランク表示とした。その結果を表２に示す。
【００５３】
【表２】
0003806488.tif 000003
【００５４】
表２からわかるように、本発明のマルチフィルム試料１〜８は、被覆下畝面への水分浸透量が10〜17mmと高く、マルチフィルムで被覆された畦面に十分に水分を供給し得ることがわかる。一方、比較例３のように孔径が0.03mmと非常に小さいフィルムや、比較例２及び５のように孔間隔が広いフィルムでは、十分に被覆下畝面に水分を供給することができない。
【００５５】
また、比較例２及び６のように孔径が２mm以上と大きいフィルムでは、雑草の発生を抑制する効果が低いが、本発明のマルチフィルム試料１〜８では、雑草の発生を防止することができた。
【００５６】
更に、孔間隔が１×２cmと狭いため、開口率が比較的高い比較例４のフィルムでは、日中最高地温が低く、地温上昇効果が低下しているが、本発明のマルチフィルム試料１〜８では、地温の上昇効果を保持することが確認されている。
【００５７】
更にまた、上述の比較例４のフィルムは、フィルム強度が低下し、フィルムの除去性が良くないが、本発明のマルチフィルム試料１〜８では、フィルムの強度の低下は認められなかった。
【００５８】
【発明の効果】
以上の如く、本発明によれば、雑草の発生を抑制し、地温上昇効果を保持し、フィルム強度も保ちつつ、マルチフィルムで被覆された畦面上に均一に雨水を入れ、耕土内をより均一な湿潤状態とし、根に良い土壌成育環境を作ることができる農業用マルチフィルムを提供することができる。
【図面の簡単な説明】
【図１】本発明の農業用マルチフィルムの一例を示す平面図
【図２】本発明の作用を説明するための図
【図３】本発明の農業用マルチフィルムの他の例を示す平面図（裏面側から見た図）
【図４】図３の要部拡大断面図
【図５】降雨による畦面への水分浸透試験時の畦の一例を示す断面図
【符号の説明】
１：農業用マルチフィルム
１ａ：裏面
２：微細孔
３：畦
４：帯水
５：親水性塗膜
【図１】
0003806488.tif 000004
【図２】
0003806488.tif 000005
【図３】
0003806488.tif 000006
【図４】
0003806488.tif 000007
【図５】
0003806488.tif 000008